(57)【特許請求の範囲】
【請求項１】
セリウム−アミノクレイナノ粒子を含有するものの、
前記セリウム−アミノクレイナノ粒子は、３−アミノプロピル（３−ａｍｉｎｏｐｒｏｐｙｌ）で機能化されて、下記の化１で表されるセリウム−アミノクレイナノ粒子含有の紫外線遮断剤組成物。
［化１］
［Ｈ２Ｎ（ＣＨ２）３］８Ｓｉ８Ｃｅ６Ｏ１２（ＯＨ）４
【請求項２】
前記セリウム−アミノクレイナノ粒子は、セリウム層状珪酸塩であることを特徴とする、
請求項１に記載のセリウム−アミノクレイナノ粒子含有の紫外線遮断剤組成物。
【請求項３】
前記セリウム−アミノクレイナノ粒子の平均大きさは、１０〜５００ｎｍであることを特徴とする、
請求項１に記載のセリウム−アミノクレイナノ粒子含有の紫外線遮断剤組成物。
【請求項４】
前記セリウム−アミノクレイナノ粒子は、人間由来の繊維芽細胞（Ｆｉｂｒｏｂｌａｓｔ）に対して無毒性であることを特徴とする、
請求項１に記載のセリウム−アミノクレイナノ粒子含有の紫外線遮断剤組成物。
【請求項５】
セリウム−アミノクレイナノ粒子含有の紫外線遮断剤組成物の製造方法であり、
（ａ）前駆体を有機溶媒に溶解して前駆体溶液を製造するステップ；
（ｂ）前記（ａ）ステップの前駆体溶液に３−アミノプロピルトリエトキシシラン（３−ａｍｉｎｏｐｒｏｐｙｌｔｒｉｅｔｈｏｘｙｓｉｌａｎｅ）を滴下して撹拌し反応物を得るステップ；
（ｃ）前記（ｂ）ステップで得られた反応物を遠心分離するステップ；
（ｄ）前記（ｃ）ステップの遠心分離済み反応物を洗滌乾燥するステップ；とを含み、
前記（ａ）ステップの前駆体は、
塩化セリウム、アセト酸セリウム、炭酸セリウム、フッ化セリウム、窒酸セリウム、硫酸セリウム、ブローム化セリウム、ヨード化セリウム、シュウ酸セリウム、過塩素酸セリウム、硫酸セリウム、及びこれらの水和物からなるグループのうち選択される１種以上であり、
前記セリウム−アミノクレイナノ粒子は、３−アミノプロピル（３−ａｍｉｎｏｐｒｏｐｙｌ）で機能化されて、下記の化１で表されることを特徴とする、
セリウム−アミノクレイナノ粒子含有の紫外線遮断剤組成物の製造方法。
［化１］
［Ｈ２Ｎ（ＣＨ２）３］８Ｓｉ８Ｃｅ６Ｏ１２（ＯＨ）４
【請求項６】
前記（ａ）ステップの有機溶媒は、
メタノール、エタノール及びアセトンからなる群から選択された１種以上であることを特徴とする、
請求項５に記載のセリウム−アミノクレイナノ粒子含有の紫外線遮断剤組成物の製造方法。
【請求項７】
前記前駆体溶液のセリウム（Ｃｅ）及び３−アミノプロピルトリエトキシシランの珪素（Ｓｉ）は、１：０．５〜３のモル比で添加されることを特徴とする、
請求項５に記載のセリウム−アミノクレイナノ粒子含有の紫外線遮断剤組成物の製造方法。
【請求項８】
前記（ｃ）ステップの遠心分離は、
１０〜１５分間２，５００〜３，０００ｒｐｍで行われることを特徴とする、
請求項５に記載のセリウム−アミノクレイナノ粒子含有の紫外線遮断剤組成物の製造方法。
【請求項９】
３−アミノプロピル（３−ａｍｉｎｏｐｒｏｐｙｌ）で機能化されて、下記の化１で表されるセリウム−アミノクレイナノ粒子を含有することを特徴とする、紫外線遮断化粧料組成物。
［化１］
［Ｈ２Ｎ（ＣＨ２）３］８Ｓｉ８Ｃｅ６Ｏ１２（ＯＨ）４
【請求項１０】
前記化粧料組成物は、
溶液、懸濁液、乳濁液、ペースト、ゲル、クリーム、ローション、パウダー、オイル、粉末ファンデーション、乳濁液ファンデーション及びスプレーからなるグループのうち１種のものに剤形化されることを特徴とする、
請求項９に記載の紫外線遮断化粧料組成物．
【発明の詳細な説明】
【技術分野】
【０００１】
本発明は、セリウム−アミノクレイナノ粒子含有の紫外線遮断組成物及びその製造方法に関する。
【背景技術】
【０００２】
ハイブリッドナノ物質又は単独金属酸化物ナノ粒子、例えば、二酸化チタン、酸化セリウム、酸化スズ及び酸化セリウムナノ粒子は、他のナノ粒子の間で環境及び人間の健康及び安全に対する関心を引き起こしている。工学的に合成した半導体金属酸化物のうち酸化セリウムナノ粒子は、これらの高い表面積対体積比、紫外線及び可視光吸収能、長い寿命のため、紫外線遮断剤、足の管理、軟膏、自動販売機の販売品、染料及び抗菌コーティング剤として、ペイント抗カビ剤、ガスセンサー、電子素材、光触媒として、化粧品及びバイオ医学分野におけるその使用が爆発的に増加しつつある。
【０００３】
二酸化セリウム（ｃｅｒｉｕｍ ｄｉｏｘｉｄｅ）は、セリア（ｃｅｒｉａ）又は酸化セリウムと呼ばれ、立方結晶構造を有し、希土類酸化物のうち応用性の非常に高い魅力的な材料の一つである。よって、二酸化セリウムは、燃料電池、絶縁体、研磨剤、ガスセンサー、高温酸化抵抗材料等、産業的に様々な活用可能性を有しており、且つ自動車マフラーの３元系触媒、触媒活性剤又は触媒の支持体として用いられる。
【０００４】
特に、二酸化セリウム超微粉体の粉末は、可視光に対する透明性が高いだけでなく、紫外線に対する吸収能に優れており、多くの量を塗った場合に現れやすい青白い肌トン、すなわち、白濁現象に対するおそれが少なくて、自然な肌色を示すことができるため、サンクリーム又はサンブロックと呼ばれる紫外線遮断用化粧料の無機系紫外線遮断剤として用いるのに理想的な特徴を有している。
【０００５】
しかし、二酸化セリウム超微粉体の粉末は、有機系物質を酸化させやすい触媒特性を有しており、紫外線遮断用化粧料にほとんど用いられていない。
【０００６】
したがって、上記のような問題点を克服するために、無定形シリカ（ＳｉＯ２）を二酸化セリウムの表面にコーティングして、二酸化セリウムの触媒活性を減少させようとする研究が行われてきた。しかし、無定形シリカ（ＳｉＯ２）を二酸化セリウムの表面にコーティングする場合、紫外線遮断効果もともに低下する短所があった。
【発明の概要】
【発明が解決しようとする課題】
【０００７】
本発明は、上記のような問題点を解決するために提案されたものであって、細胞に毒性がなく、紫外線遮断効果に優れたセリウム−アミノクレイナノ粒子含有の紫外線遮断組成物及びその製造方法を提供することに目的がある。
【０００８】
本発明が解決しようとする課題は、以上に言及した課題に制限されないし、言及していないさらに他の課題は、以下の記載から通常の技術者にとって明確に理解されるだろう。
【課題を解決するための手段】
【０００９】
上記課題を解決するために、本発明の好ましい一実施例によるセリウム−アミノクレイナノ粒子含有の紫外線遮断組成物は、セリウム−アミノクレイナノ粒子を含有するものの、前記セリウム−アミノクレイナノ粒子は、３−アミノプロピル（３−ａｍｉｎｏｐｒｏｐｙｌ）で機能化されて、下記の化１で表されることを特徴とする。
【００１０】
［化１］
［Ｈ２Ｎ（ＣＨ２）３］８Ｓｉ８Ｃｅ６Ｏ１２（ＯＨ）４
【００１１】
一実施例において、前記セリウム−アミノクレイナノ粒子は、セリウム層状珪酸塩であるものが好ましい。
【００１２】
一実施例において、前記セリウム−アミノクレイナノ粒子の平均大きさは、１０〜５００ｎｍであることが好ましい。
【００１３】
一実施例において、前記セリウム−アミノクレイナノ粒子は、人間由来の繊維芽細胞（Ｆｉｂｒｏｂｌａｓｔ）に対して無毒性であるものが好ましい。
【００１４】
本発明の好ましい他の実施例によるセリウム−アミノクレイナノ粒子含有の紫外線遮断組成物の製造方法は、（ａ）前駆体を有機溶媒に溶解して前駆体溶液を製造するステップ；（ｂ）前記（ａ）ステップの前駆体溶液に３−アミノプロピルトリエトキシシラン（３−ａｍｉｎｏｐｒｏｐｙｌｔｒｉｅｔｈｏｘｙｓｉｌａｎｅ）を滴下して撹拌し反応物を得るステップ；（ｃ）前記（ｂ）ステップで得られた反応物を遠心分離するステップ；（ｄ）前記（ｃ）ステップの遠心分離済み反応物を洗滌乾燥するステップ；とを含むことを特徴とする。
【００１５】
一実施例において、前記（ａ）ステップの前駆体は、塩化セリウム、アセト酸セリウム、炭酸セリウム、フッ化セリウム、窒酸セリウム、硫酸セリウム、ブローム化セリウム、ヨード化セリウム、シュウ酸セリウム、過塩素酸セリウム、硫酸セリウム、及びこれらの水和物からなるグループのうち選択される１種以上
【００１６】
一実施例において、前記（ａ）ステップの有機溶媒は、メタノール、エタノール及びアセトンからなる群から選択された１種以上であることが好ましい。
【００１７】
一実施例において、前記前駆体溶液のセリウム（Ｃｅ）及び３−アミノプロピルトリエトキシシラン（３−ａｍｉｎｏｐｒｏｐｙｌｔｒｉｅｔｈｏｘｙｓｉｌａｎｅ）の珪素（Ｓｉ）は、１：０．５〜３のモル比で添加されることが好ましい。
【００１８】
一実施例において、前記（ｃ）ステップの遠心分離は、１０〜１５分間２，５００〜３，０００ｒｐｍで行われることが好ましい。
【００１９】
本発明の好ましい他の実施例による紫外線遮断化粧料組成物は、３−アミノプロピル（３−ａｍｉｎｏｐｒｏｐｙｌ）で機能化されたセリウム−アミノクレイナノ粒子を含有することを特徴とする。
【００２０】
一実施例において、前記セリウム−アミノクレイナノ粒子は、下記の化１で表されることが好ましい。
【００２１】
［化１］
［Ｈ２Ｎ（ＣＨ２）３］８Ｓｉ８Ｃｅ６Ｏ１２（ＯＨ）４
【００２２】
一実施例において、前記化粧料組成物は、溶液、懸濁液、乳濁液、ペースト、ゲル、クリーム、ローション、パウダー、オイル、粉末ファンデーション、乳濁液ファンデーション及びスプレーからなるグループのうち１種であるものが好ましい。
【発明の効果】
【００２３】
本発明によるセリウム−アミノクレイナノ粒子含有の紫外線遮断組成物及びその製造方法を利用すれば、従来の酸化セリウムナノ粒子と異なり、細胞毒性を減少させたセリウム−アミノクレイナノ粒子含有の紫外線遮断組成物を提供することのできる長所がある。
【００２４】
また、前記セリウム−アミノクレイナノ粒子含有の紫外線遮断組成物は、水に対する水溶性が高いため、従来の紫外線遮断剤組成物に比べ洗顔後、毛穴等に少なく残留する効果がある。
【００２５】
また、前記セリウム−アミノクレイナノ粒子含有の紫外線遮断組成物は、酸化セリウムナノ粒子と異なり、子宮頚がん細胞に対する特異的毒性を示すことができ、その他正常細胞に対する毒性は、非常に低い長所を有する。
【図面の簡単な説明】
【００２６】
【図１】本発明の実施例によるセリウム−アミノクレイナノ粒子含有の紫外線遮断組成物の製造方法を示した工程流れ図。
【図２】本発明のセリウム−アミノクレイナノ粒子の化学構造を近似的に示した図面。
【図３】図３（ａ）〜（ｅ）は、本発明の実施例１に従って製造されたセリウム−アミノクレイナノ粒子の透過電子顕微鏡写真。
【図４】本発明の実施例１に従って製造されたセリウム−アミノクレイナノ粒子のＸ線回折パターンを示したグラフ。
【図５】本発明の実施例１に従って製造されたセリウム−アミノクレイナノ粒子の赤外線スペクトルグラフ。
【図６】本発明の実施例１に従って製造されたセリウム−アミノクレイナノ粒子のＤＩ ｗａｔｅｒ及びＲＭＰＩでの流体力学的大きさ及びゼータ電位を示した図面。
【図７】本発明の実施例及び比較例に従って製造されたセリウム−アミノクレイナノ粒子、塩化セリウム及び酸化セリウムのＸＡＮＥＳ分析グラフ。
【図８】本発明の実施例及び比較例に従って製造されたセリウム−アミノクレイナノ粒子及び酸化セリウムの紫外線吸光度を示したグラフ。
【図９】図９ａは、本発明の実施例１に従って製造されたセリウム−アミノクレイナノ粒子の濃度による繊維母類似細胞株（ＷＩ−３８）の生存率を示したグラフ。図９ｂは、本発明の実施例１に従って製造されたセリウム−アミノクレイナノ粒子の濃度による正常繊維芽細胞（ＣＣＤ−９８６ＳＫ）の生存率を示したグラフ。
【図１０】図１０ａは、本発明の実施例１に従って製造されたセリウム−アミノクレイナノ粒子の濃度による肺癌細胞（Ａ５４９）の生存率を示したグラフ。図１０ｂは、本発明の実施例１に従って製造されたセリウム−アミノクレイナノ粒子の濃度による繊維母類似細胞株（ＷＩ−３８）の生存率を示したグラフ。
【図１１】図１１ａは、本発明の実施例１に従って製造されたセリウム−アミノクレイナノ粒子を動物細胞に処理した後の動物細胞の断面を撮影したイメージ。図１１ｂは、本発明の実施例１に従って製造されたセリウム−アミノクレイナノ粒子を動物細胞に処理した後の動物細胞の断面を拡大したイメージ。
【発明を実施するための形態】
【００２７】
以下では、添付の図面を参照しながら、本発明による好ましい実施例を詳説する。
【００２８】
本発明の利点及び特徴、そしてそれを達成する方法は、添付の図面と共に詳細に後述されている実施例を参照すれば明確になる。
【００２９】
しかし、本発明は、以下に開示する実施例によって限定されるものではなく、互いに異なる様々な形態に具現することができる。ただし、本実施例は、本発明の開示を完全にして、本発明が属する技術分野における通常の知識を有する者に発明の範疇を完全に知らせるために提供されるものである。また、本発明は、請求項の範疇によって定義されるだけである。
【００３０】
さらに、本発明の説明において、関連する公知の技術等が本発明の要旨を曖昧にすると判断される場合は、それに関する詳説は省略する。
【００３１】
本発明は、セリウム−アミノクレイナノ粒子を含有するものの、前記セリウム−アミノクレイナノ粒子は、３−アミノプロピル（３−ａｍｉｎｏｐｒｏｐｙｌ）で機能化されて、下記化１で表されるセリウム−アミノクレイナノ粒子含有の紫外線遮断剤組成物を提供する。
【００３２】
［化１］
［Ｈ２Ｎ（ＣＨ２）３］８Ｓｉ８Ｃｅ６Ｏ１２（ＯＨ）４
【００３３】
前記セリウムは、空気中に酸化しやすい。空気中に酸化したセリウムは、酸化セリウム（ＣｅＯ２）又はセリア（ｃｅｒｉａ）と言う。
【００３４】
また、前記酸化セリウム（ＣｅＯ２）は、自体として紫外線遮断性を示し、細胞に対する毒性を示すことができるが、前記セリウム−アミノクレイナノ粒子とハイブリッドナノ物質（ｈｙｂｒｉｄ ｎａｎｏｍａｔｅｒｉａｌｓ）を形成する場合は、細胞毒性を減少させることができる。
【００３５】
前記酸化セリウム（ＣｅＯ２）が細胞に毒性を示す理由は、半導体をもって光源を受けると、活性ラジカルが生成するからである。
【００３６】
したがって、セリウム−アミノクレイナノ粒子は、人間由来の繊維芽細胞（Ｆｉｂｒｏｂｌａｓｔ）に対して毒性を発揮しない。
【００３７】
前記化１で表される前記セリウム−アミノクレイナノ粒子は、マグネシウムアミノクレイに類似する構造を有し、ただし、８面体板（ｏｃｔａｈｅｄｒａｌ ｓｈｅｅｔ）でマグネシウム位置にセリウムが配置して構成されたものである。
【００３８】
前記セリウム−アミノクレイナノ粒子は、板状構造であり、平均粒子大きさが１０〜５００ｎｍであってもよい。
【００３９】
前記セリウム−アミノクレイナノ粒子は、ゾル−ゲル反応によって形成することができる。
【００４０】
本発明の他の実施例によれば、本発明は、（ａ）前駆体を有機溶媒に溶解して前駆体溶液を製造するステップ；（ｂ）前記（ａ）ステップの前駆体溶液に３−アミノプロピルトリエトキシシラン（３−ａｍｉｎｏｐｒｏｐｙｌｔｒｉｅｔｈｏｘｙｓｉｌａｎｅ）を滴下して撹拌し反応物を得るステップ；（ｃ）前記（ｂ）ステップで得られた反応物を遠心分離するステップ；（ｄ）前記（ｃ）ステップの遠心分離済み反応物を洗滌乾燥するステップ；とを含むことを特徴とするセリウム−アミノクレイナノ粒子含有の紫外線遮断剤組成物の製造方法を提供する。
【００４１】
図１は、本発明の一実施例によるセリウム−アミノクレイナノ粒子含有の紫外線遮断剤組成物の製造方法を手順図に示したものである。
【００４２】
図１を参照すれば、前記（ａ）ステップの前駆体は、塩化セリウム、アセト酸セリウム、炭酸セリウム、フッ化セリウム、窒酸セリウム、硫酸セリウム、ブローム化セリウム、ヨード化セリウム、シュウ酸セリウム、過塩素酸セリウム、硫酸セリウム、及びこれらの水和物からなるグループのうち選択される１種以上であってもよい。
【００４３】
前記（ａ）ステップの有機溶媒は、メタノール、エタノール及びアセトンからなる群から選択された１種以上であってもよい。
【００４４】
前記前駆体溶液のセリウム（Ｃｅ）及び３−アミノプロピルトリエトキシシラン（３−ａｍｉｎｏｐｒｏｐｙｌｔｒｉｅｔｈｏｘｙｓｉｌａｎｅ）の珪素（Ｓｉ）は、１：０．５〜３のモル比で添加されてもよく、好ましくは、１：２モル比である場合、反応に参加した前駆体がいずれも反応し切れてもよい。
【００４５】
前記（ｃ）ステップの遠心分離は、１０〜１５分間２，５００〜３，０００ｒｐｍで行われてもよい。
【００４６】
前記（ｃ）ステップを経た後、セリウム−アミノクレイナノ粒子は、粉末状に回収されてもよい。
【００４７】
その後、前記（ｄ）ステップで遠心分離された反応物をエタノールで２〜３回洗滌した後、４０〜６０℃のオーブンで１２〜４８時間乾燥することができる。
【００４８】
前記洗滌過程で不純物を除去することができ、前記乾燥条件で、セリウム−アミノクレイナノ粒子を粉末（ｐｏｗｄｅｒ）として得ることができるため、これを紫外線遮断剤組成物の形状に変形して製造するのに非常に有利である。
【００４９】
本発明のさらに他の実施例によれば、本発明は、３−アミノプロピル（３−ａｍｉｎｏｐｒｏｐｙｌ）で機能化されたセリウム−アミノクレイナノ粒子を含有することを特徴とする紫外線遮断化粧料組成物を提供する。
【００５０】
前記セリウム−アミノクレイナノ粒子は、下記の化１で表されてもよい。
【００５１】
［化１］
［Ｈ２Ｎ（ＣＨ２）３］８Ｓｉ８Ｃｅ６Ｏ１２（ＯＨ）４
【００５２】
前記化粧料組成物は、溶液、懸濁液、乳濁液、ペースト、ゲル、クリーム、ローション、パウダー、オイル、粉末ファンデーション、乳濁液ファンデーション及びスプレーからなるグループのうち１種のものに剤形化することができるものの、これに限定されるものではない。より詳細には、柔軟化粧水、栄養化粧水、栄養クリーム、マッサージクリーム、エッセンス、アイクリーム、クレンジングクリーム、クレンジングフォーム、クレンジングウォーター、パック又はパウダーの剤形に製造されてもよい。
【００５３】
また、前記化粧料組成物に含まれる成分は、上記成分のほか、化粧料組成物に通常利用される成分を含んでいてもよく、例えば、安定化剤、溶解化剤、ビタミン、顔料及び香料のような通常の補助剤、そして担体を含んでいてもよい。
【００５４】
そして、セリウム−アミノクレイナノ粒子は、化粧料組成物１００重量％を基準として０．１〜１０重量％の割合で含まれていてもよい。
【００５５】
以下では、本発明を理解するため好ましい実施例を提示するが、下記実施例は、本発明を例示するだけであり、本発明の範囲が下記実施例に限定されるものではない。
【００５６】
実施例１：セリウム−アミノクレイナノ粒子の製造
セリウム−アミノクレイナノ粒子を製造するための前駆体として、セリウム塩化水和物（ＣｅＣｌ３・７Ｈ２Ｏ）、３−アミノプロピルトリエトキシシラン（３−Ａｍｉｎｏｐｒｏｐｙｌｔｒｉｅｔｈｏｘｙｓｉｌａｎｅ；以下、「ＡＰＴＥＳ」）及びアルコールを準備した。
【００５７】
セリウム塩化水和物（ＣｅＣｌ３・７Ｈ２Ｏ）である前駆体を８．４ｇ定量して、２００ｍＬのエタノールに溶かした後、１０分程混合して前駆体溶液を製造した後、２０ｍＬの３−アミノプロピルトリエトキシシラン（３−Ａｍｉｎｏｐｒｏｐｙｌｔｒｉｅｔｈｏｘｙｓｉｌａｎｅ；以下、「ＡＰＴＥＳ」）を順次に滴下しながら撹拌した。このとき、ゾル−ゲル反応で反応物が生成され、Ｃｅ：Ｓｉのモル比は、１：２に滴定した。結果として作られる溶液は、一晩中混合されて、スラーリ状の固形を得ることができる。
【００５８】
前記反応物を得て、各々のセリウム−アミノクレイナノ粒子を１５分間３，０００ｒｐｍで遠心分離し、このように分離したセリウム−アミノクレイナノ粒子を１００ｍＬのエタノールで１回洗滌し、６０℃のオーブンに一日中乾燥した。乾燥後、各々をすり鉢に粉砕して粉末状のセリウム−アミノクレイナノ粒子含有の紫外線遮断組成物を回収した。
【００５９】
比較例１
実施例１と同様に実施するものの、前駆体としてＣｅＣｌ３・７Ｈ２Ｏを用いた。
【００６０】
比較例２
酸化セリウムを購入して準備した。
【００６１】
比較例３
塩化セリウムを購入して準備した。
【００６２】
＜評価＞
１．ＴＥＭ分析及びＸＲＤ  ｐａｔｔｅｒｎｓ  ｏｆ ＣｅＡＣ分析
蒸溜水に０．５ｍｇ／ｍＬ濃度で分散させたセリウム−アミノクレイナノ粒子の形態的観察を透過電子顕微鏡で観察した。
【００６３】
図２は、本発明の実施例によるセリウム−アミノクレイナノ粒子の化学構造を示したものであり、図３（ａ）〜（ｅ）は、本発明の実施例１に従って製造されたセリウム−アミノクレイナノ粒子の透過電子顕微鏡写真であり、図４は、本発明の実施例１に従って製造されたセリウム−アミノクレイナノ粒子のＸ線回折パターンを示したグラフである。
【００６４】
図２を参照すれば、セリウム−アミノクレイナノ粒子のイメージは、格子構造なしに、他の電子対照を有する不均質な模様を示すことを確認することができ、セリウム、シリコーン、塩素、窒素成分が確認されており、これは、セリウム−アミノクレイナノ粒子の層状珪酸塩を考慮するとき、可能である。
【００６５】
図３（ａ）に示したＴＥＭイメージを参照して、セリウム−アミノクレイナノ粒子が層状構造であることを確認することができ、これは、セリウム−アミノクレイナノ粒子が粘土であることを意味する。
【００６６】
図４を参照すれば、セリウム−アミノクレイナノ粒子は、層状珪酸塩ピークを表すことを示す。
【００６７】
２．ＦＴＩＲ ｓｐｅｃｔｒａ，Ｚｅｔａ ｐｏｔｅｎｔｉａｌ／ｈｙｄｒｏｄｙｎａｍｉｃ分析及びＸＡＮＥＳ分析
図５は、本発明に従って製造された実施例１の赤外線スペクトルグラフであり、図６は、本発明に従って製造された実施例１のＤＩ ｗａｔｅｒ及びＲＭＰＩ培地での流体力学的大きさ及びゼータ電位を示したものであり、図７は、本発明に従って製造された実施例１、比較例２及び比較例３のＸＡＮＥＳ分析グラフである。
【００６８】
図６に示したように、実施例１によるセリウム−アミノクレイナノ粒子は、ＤＩ ｗａｔｅｒでは、濃度の変化にかかわらず、ゼータ電位が３０〜３６ｍＶと表され、ＲＭＰＩ培地では、濃度にゼータ電位が増加することを確認することができる。
【００６９】
また、実施例１の流体力学的大きさは、セリウム−アミノクレイナノ粒子の濃度が増加するにつれて、大きさが増加することを示しており、特に、ＲＭＰＩ培地におけるセリウム−アミノクレイナノ粒子は、濃度が高いほど、ＤＩ ｗａｔｅｒでの増加率より高いことを確認することができた。
【００７０】
図７に示したように、実施例１のセリウム−アミノクレイナノ粒子は、酸化数が４価近く存在することを確認することができる。
【００７１】
３．ＵＶ−Ｖｉｓ  ａｂｓｏｒｂａｎｃｅ  ｓｐｅｃｔｒａ分析
図８は、本発明に従って製造された実施例１及び比較例２の紫外線吸光度を示したグラフである。
【００７２】
図８に示したように、紫外線領域帯である２００〜４００ｎｍにおいて、実施例１の吸収率が比較例２に比べて数等低いことを確認することができた。つまり、本発明によるセリウム−アミノクレイナノ粒子は、酸化セリウムナノ粒子自体の紫外線遮断効果より数等向上することを確認することができる。
【００７３】
４．細胞生存率分析
図９は、本発明の実施例１に従って製造されたセリウム−アミノクレイナノ粒子の濃度による繊維母類似細胞株（ＷＩ−３８）及び正常繊維芽細胞（ＣＣＤ−９８６ＳＫ）の生存率を示したグラフであり、図１０は、本発明の実施例１に従って製造されたセリウム−アミノクレイナノ粒子の濃度による肺癌細胞（Ａ５４９）及び繊維母類似細胞株（ＷＩ−３８）の生存率を示したグラフである。
【００７４】
それぞれの細胞の密度が１０，０００細胞数／ｍＬとなるように、透明９６−ｗｅｌｌプレートに１００μＬの培養液を注入した。直ちに、培地は、ＣＯ２インキュベーターで３７℃で２４時間培養した。
【００７５】
もし細胞がプレート底に付いているならば、成長培地を除去する。各々の培養培地にセリウム−アミノクレイナノ粒子の濃度による生存率を分析した。
【００７６】
図９に示したように、繊維母類似細胞株（ＷＩ−３８）及び正常繊維芽細胞（ＣＣＤ−９８６ＳＫ）は、セリウム−アミノクレイナノ粒子の濃度が高くなっても、生存率が落ちないことを確認することができた。すなわち、セリウム−アミノクレイナノ粒子は、繊維母類似細胞株（ＷＩ−３８）及び正常繊維芽細胞（ＣＣＤ−９８６ＳＫ）に対して毒性を示しないことを確認することができた。
【００７７】
５．子宮頚がん細胞対象細胞毒性評価及びＣｒｏｓｓ−ｓｅｃｔｉｏｎ ＴＥＭ分析
細胞培養培地は、ＲＰＭＩ  １６４０を１０％ＦＢＳ、１％Ｌ−Ｇｌｕｔａｍｉｎｅ及び１％Ｐｅｎ／Ｓｔｒｅｐで混合して製造した。子宮頚がん細胞及び正常細胞は、二日に一回ずつ継代培養した。ＲＰＭＩ培地の上等液を捨てて、ＰＢＳバッファーで残留培地をきれいに洗った後、ｔｒｙｐｓｉｎ−ＥＤＴＡで１滴ずつ滴下し、細胞をフラスコ底から脱離した。子宮頸部癌細胞を１５ｍＬのコニカルチューブに集めた後、新しいＲＰＭＩ培地で混合した後、これをチューブ底から残留細胞を得るために５分間１，０００ｒｐｍで遠心分離した。
【００７８】
細胞数を約１０５から１０６細胞数／ｍＬにしてヘモサイトメーターで個数を数える。細胞をＴ−７５培養フラスコで３７℃、５％の二酸化炭素を供給して培養した。
【００７９】
細胞の密度が１０，０００細胞数／ｍＬとなるように、透明９６−ｗｅｌｌプレートに１００μＬの培養液を注入した。直ちに、培地は、ＣＯ２インキュベーターで３７℃で２４時間培養した。
【００８０】
もし細胞がプレート底に付いているならば、成長培地を除去する。この培養培地にセリウム−アミノクレイナノ粒子の濃度を高くしながら生存率を記録した。
【００８１】
図１０は、本発明の実施例１に従って製造されたセリウム−アミノクレイナノ粒子の濃度による子宮頚がん細胞（Ａ５４９）及び正常繊維母類似細胞株（ＷＩ−３８）の生存率を示したグラフであり、図１１は、本発明の実施例１に従って製造されたセリウム−アミノクレイナノ粒子を動物細胞に処理した後の動物細胞の断面を撮影したイメージである。
【００８２】
図１０に示したように、実施例１によるセリウム−アミノクレイナノ粒子は、子宮頚がん細胞には毒性を示す反面、正常細胞に対しては、５００（μｇ／ｍＬ）濃度以下では、毒性を示しないことが確認できており、癌細胞の場合、弱い酸性を示し、セリウム−アミノクレイナノ粒子を癌細胞に処理すれば、前記セリウム−アミノクレイナノ粒子は、酸化酵素（ｏｘｉｄａｓｅ）役割を行い、癌細胞に対して毒性を示すが、正常細胞では、細胞生存率が高く出るため、毒性を示さないことを確認することができる。
【００８３】
また、正常細胞の小器官は、弱い酸性を示すため、セリウム−アミノクレイナノ粒子が細胞内に浸透されると、毒性を示すことができるが、図１１に示したように、セリウム−アミノクレイナノ粒子は、細胞小器官まで浸透できないことを確認することができる。したがって、正常細胞に対しては、セリウム−アミノクレイナノ粒子は、毒性を発揮しないことを確認することができる。
【００８４】
今まで本発明の一実施例によるセリウム−アミノクレイナノ粒子含有の紫外線遮断組成物及びその製造方法に関する具体的な実施例について説明したが、本発明の範囲から脱しない限度内では、様々な実施の変形が可能であることは自明である。
【００８５】
よって、本発明の範囲には説明済み実施例に限られてはならないし、後述する特許請求の範囲のみならず、この特許請求の範囲と均等なものによって定めなければならない。
【００８６】
すなわち、前述した実施例は、あらゆる面で例示的なものであり、限定的なものではないと理解しれなければならないし、本発明の範囲は、詳細な説明より後述する特許請求の範囲によって示され、その特許請求の範囲の意味及び範囲、そしてその等価概念から想到するあらゆる変更又は変形した形態が本発明の範囲に含まれると解釈すべきである。
【図１】
0006909922.tif 000002
【図２】
0006909922.tif 000003
【図３（ａ）】
0006909922.tif 000004
【図３（ｂ）】
0006909922.tif 000005
【図３（ｃ）】
0006909922.tif 000006
【図３（ｄ）】
0006909922.tif 000007
【図３（ｅ）】
0006909922.tif 000008
【図４】
0006909922.tif 000009
【図５】
0006909922.tif 000010
【図６】
0006909922.tif 000011
【図７】
0006909922.tif 000012
【図８】
0006909922.tif 000013
【図９】
0006909922.tif 000014
【図１０】
0006909922.tif 000015
【図１１】
0006909922.tif 000016